상기 의 제조 예 에서 얻 어 진 고 분자량 아크릴 계 공중 합체 A 1 고형분 30 중량 부 에 대하 여 저 분자량 아크릴 계 공중 합체 B 1 을 고형분 70 중량 부 가 되 도록 혼합 하 였으며 , 여기 에 다 관능 성 이 소시아 네이트 계 가교제 로 트리 메틸 올 프로판 의 톨 리 렌디 이 소시아 네이트 부가물 ( TDI - 1 ) 0 . 02 중량 부 및 퍼 옥사이드 화합물 로서 디 에 톡 시 헥 실 퍼 옥시 디카 보 네이트 ( 1 분 반감기 온도 89 ℃, 10 시간 반감기 온도 44 ℃) 를 아크릴 계 공중 합체 100 중량 부 에 대하 여 0 . 5 중량 부 를 투입 하 고 이 형지 에 코팅 하 여 , 110 ℃ 오븐 에서 3 분 간 건조 한 후 25 미크론 의 균일 한 점착 층 을 얻 었 다 .